"溶媒系と、該溶媒系に分散又は溶解された着色剤と、該溶媒系に分散又は溶解された、1価の陽イオンの塩を含むスメア防止剤とを含むハイライト用インク配合物であって、該スメア防止剤が約5重量~約40重量の範囲の量で含まれる、ハイライト用インク配合物。前記溶媒系が水を含む、請求項1に記載のインク配合物。前記溶媒系がプロピレングリコール、グリセリン及びそれらの組合せよりなる群から選択される共溶媒を含む、請求項1又は2に記載のインク配合物。前記1価の陽イオンがナトリウム、カリウム、銅I、リチウム及びそれらの組合せよりなる群から選択される、請求項1~3のいずれかに記載のインク配合物。前記塩が塩化ナトリウム、酢酸ナトリウム、炭酸ナトリウム、ホウ酸ナトリウム、硝酸ナトリウム、リン酸ナトリウム、塩化カリウム、酢酸カリウム、炭酸カリウム、ホウ酸カリウム、硝酸カリウム、リン酸カリウム、塩化リチウム、酢酸リチウム、炭酸リチウム、ホウ酸リチウム、硝酸リチウム、リン酸リチウム及びそれらの組合せよりなる群から選択される、請求項4に記載のインク配合物。前記1価の陽イオンがリチウムである、請求項1~3のいずれかに記載のインク配合物。前記塩が塩化リチウムである、請求項6に記載のインク配合物。前記着色剤が染料である、請求項1~7のいずれかに記載のインク配合物。前記染料がインク配合物中において約0.1重量~約5重量の範囲で含まれる、請求項8に記載のインク配合物。前記着色剤が顔料分散体をさらに含む、請求項8に記載のインク配合物。pH調整剤、殺生物剤、保湿剤、耐光性付与剤及びそれらの組合せよりなる群から選択される添加剤をさらに含む、請求項1~10のいずれかに記載のインク配合物。請求項1~11のいずれかに記載のインク配合物を含む筆記具。前記筆記具が、前記インク配合物を含有する、筆記点と流体連通するインク容器を備えるマーカーである、請求項12に記載の筆記具。溶媒系と、該溶媒系に溶解された染料と、該溶媒系に分散又は溶解されたスメア防止剤とを含むハイライト用インク配合物であって、該スメア防止剤が1価陽イオン、2価陽イオン及びそれらの組合せよりなる群から選択される陽イオンを含む、ハイライト用インク配合物。前記溶媒系が水を含む、請求項14に記載のインク配合物。前記陽イオンがリチウム、ナトリウム、カリウム、マグネシウム、カルシウム、亜鉛、銅I、銅II、スズ、鉄II及びそれらの組合せよりなる群から選択される、請求項14又は15に記載のインク配合物。前記陽イオンが前記スメア防止剤に塩の状態で含まれる、請求項14~16のいずれかに記載のインク配合物。前記塩が塩化リチウム、酢酸リチウム、炭酸リチウム、ホウ酸リチウム、硝酸リチウム、リン酸リチウム、塩化ナトリウム、酢酸ナトリウム、炭酸ナトリウム、ホウ酸ナトリウム、硝酸ナトリウム、リン酸ナトリウム、塩化カリウム、酢酸カリウム、炭酸カリウム、ホウ酸カリウム、硝酸カリウム、リン酸カリウム、塩化マグネシウム、酢酸マグネシウム、炭酸マグネシウム、ホウ酸マグネシウム、硝酸マグネシウム、リン酸マグネシウム、塩化カルシウム、酢酸カルシウム、炭酸カルシウム、ホウ酸カルシウム、硝酸カルシウム、硝酸カルシウム、リン酸カルシウム、塩化亜鉛、酢酸亜鉛、炭酸亜鉛、硝酸亜鉛、リン酸亜鉛、塩化銅、酢酸銅、炭酸銅、硝酸銅、リン酸銅、塩化スズ、酢酸スズ、炭酸スズ、硝酸スズ、リン酸スズ、塩化第一鉄、酢酸第一鉄、炭酸第一鉄、硝酸第一鉄、リン酸第一鉄及びそれらの組合せよりなる群から選択される、請求項17に記載のインク配合物。前記塩が塩化リチウムである、請求項17に記載のインク配合物。前記スメア防止剤が前記インク配合物中において約1重量~約40重量の範囲の量で含まれる、請求項14~19のいずれかに記載のインク配合物。前記染料が前記インク配合物中において約0.1重量~約5重量の範囲で含まれる、請求項14~20のいずれかに記載のインク配合物。前記着色剤が顔料分散体をさらに含む、請求項14~21のいずれかに記載のインク配合物。請求項14~22のいずれかに記載のインク配合物を含む筆記具。溶媒系と、該溶媒系に溶解された染料と、該溶媒系に分散又は溶解されたスメア防止剤とを含むハイライト用インク配合物であって、該スメア防止剤がリチウム陽イオンを含む、ハイライト用インク配合物。前記溶媒系が水を含む、請求項24に記載のインク配合物。前記溶媒系がプロピレングリコール、グリセリン及びそれらの組合せよりなる群から選択される共溶媒を含む、請求項24又は25に記載のインク配合物。pH調整剤、殺生物剤、保湿剤、耐光性付与剤及びそれらの組合せよりなる群から選択される添加剤をさらに含む、請求項24~26のいずれかに記載のインク配合物。前記リチウム陽イオンが前記スメア防止剤に塩の状態で含まれる、請求項24~27のいずれかに記載のインク配合物。前記塩が塩化リチウム、酢酸リチウム、炭酸リチウム、ホウ酸リチウム、硝酸リチウム、リン酸リチウム及びそれらの組合せよりなる群から選択される、請求項28に記載のインク配合物。前記スメア防止剤が前記インク配合物中において約1重量~約30重量の範囲の量で含まれる、請求項24~29のいずれかに記載のインク配合物。前記スメア防止剤が前記インク配合物中において約12重量~約30重量の範囲の量で含まれる、請求項30に記載のインク配合物。ナトリウム陽イオン及び/又はカリウム陽イオンを含む第2スメア防止剤をさらに含む、請求項24~31のいずれかに記載のインク配合物。前記ナトリウム陽イオン及び/又は前記カリウム陽イオンが前記スメア防止剤に塩の状態で含まれる、請求項32に記載のインク配合物。前記塩が塩化ナトリウム、酢酸ナトリウム、炭酸ナトリウム、ホウ酸ナトリウム、硝酸ナトリウム、リン酸ナトリウム、塩化カリウム、酢酸カリウム、炭酸カリウム、ホウ酸カリウム、硝酸カリウム、リン酸カリウム及びそれらの組合せよりなる群から選択される、請求項33に記載のインク配合物。前記染料が前記インク配合物中において約0.1重量~約5重量の範囲で含まれる、請求項24~34のいずれかに記載のインク配合物。顔料分散体をさらに含む、請求項24~35のいずれかに記載のインク配合物。請求項24~36のいずれかに記載のインク配合物を含む筆記具。前記筆記具が前記インク配合物を含有する、筆記点と流体連通した容器を備えるマーカーである、請求項37に記載の筆記具。予め塗布されたマーキング上に請求項1~38のいずれかに記載されたハイライト用インク配合物を使用してマーキングすることを含む、予め塗布されたマーキングをハイライト化する方法であって、該予め塗布されたマーキングが、該ハイライト用インク配合物から形成されたマークによって実質的に不鮮明化していない状態を保つ、前記方法。予め塗布されたマーキング上に請求項1~38のいずれかに記載されたハイライト用インク配合物を使用してマーキングすることを含む、予め塗布されたマーキングをハイライト化する方法であって、該ハイライト用インク配合物マーキングが約1mm2未満の面積を有するスメアを生じさせる、前記方法。発明の概要本発明のハイライト用インク配合物には、例えば、予め塗布されたマーキング上に塗布した場合でもそのマーキングのスメア不鮮明化を実質的に生じさせい少なくとも既知のハイライト用インク配合物と比較した場合といった、一つ以上の利点がある。すなわち、有利には、本発明のハイライト用インク配合物は、予め塗布されたマーキングを実質的に滲ませ、ぼかし又はそうでなければ不鮮明化させることなく、選択されたマーカーに注意を引くことができる少なくとも既知のハイライト用インク配合物と比較した場合。第1の実施形態では、本発明は、溶媒系と、該溶媒系に分散又は溶解された着色剤と、該溶媒系に分散又は溶解されたスメア防止剤とを有するハイライト用インク配合物であって、該スメア防止剤が少なくとも1種の1価陽イオンを含むものを提供する。第2の実施形態では、本発明は、溶媒系と、該溶媒系に分散又は溶解された着色剤と、該溶媒系に分散又は溶解された、1価の陽イオンの塩を含むスメア防止剤とを含むハイライト用インク配合物であって、該スメア防止剤が約5重量~約40重量の範囲の量で含まれるものを提供する。第3の実施形態では、本発明は、溶媒系と、該溶媒系に溶解された染料と、該溶媒系に分散又は溶解されたスメア防止剤とを含むハイライト用インク配合物であって、該スメア防止剤が1価陽イオン、2価陽イオン及びそれらの組合せよりなる群から選択される陽イオンを含むものを提供する。第4の実施形態では、本発明は、溶媒系と、該溶媒系に溶解された染料と、該溶媒系に分散又は溶解されたスメア防止剤とを含むハイライト用インク配合物であって、該スメア防止剤がリチウム陽イオンを含むものを提供する。別の実施形態では、本発明は、上記第1、第2、第3及び第4の実施形態のいずれかに従う筆記具、例えば、ペン又はマーカーを提供する。さらに別の実施形態では、本発明は、上記本発明の第1、第2、第3及び第4の実施形態のいずれかに従うハイライト用インク配合物を、予め塗布されたマーキング上に塗布することを含む、該予め塗布されたマーキングを実質的に滲ませ、ぼかし又はそうでなければ不鮮明化することなく少なくとも既知のハイライト用インク配合物と比較した場合ハイライト化させる方法を提供する。発明の詳細な説明本発明のハイライト用インク配合物には、例えば、予め塗布されたマーキング上に塗布したときに、該マーキングのスメア化を実質的に生じさせない少なくとも既知のハイライト用インク配合物と比較した場合といった1以上の利点がある。すなわち、本発明のハイライト用インク配合物は、予め塗布されたマーキング上に、該マーキングを実質的に滲ませ、ぼかし又は不鮮明化させることなく少なくとも既知のハイライト用インク配合物と比較した場合塗布できる。有利には、本発明のハイライト用インク配合物は、予め塗布された、選択されたマーキングに対してよく注意を引くことができる。というのは、使用者の視覚ここではハイライト化されたマーキングのは、予め塗布されたマーキングのスメア、滲み又は不鮮明化には実質的に影響を受けないからである少なくとも既知のハイライト用インク配合物と比較した場合。ここで開示する実施形態のいずれかにおいて、ハイライト用インク配合物は、ペン又はマーカーなどの筆記具に取り入れることができる。本発明のハイライト用インク配合物は、溶媒系に分散又は溶解された少なくとも1種のスメア防止剤及び着色剤を含む。スメア防止剤は、1価陽イオン、2価陽イオン又はそれらの混合物を含むことができる。本発明の一形態では、インク配合物は、本発明の一形態では1価の陽イオン又は1価の陽イオンの組合せを有するスメア防止剤を含む。本発明の別の態様では、インク配合物は、2価陽イオン又は2価陽イオンの組合せを有するスメア防止剤を含む。本発明のさらに別の態様では、インク配合物は、1種以上の1価陽イオンと1種以上の2価陽イオンとの組合せを有するスメア防止剤を含む。図1A~1Cを参照すると、予め書かれた又は塗布されたマーキングは、本発明のインク配合物を使用して、このインク配合物を上記予め塗布されたマーキング上に塗布することによってハイライト化できる。図1A~1Cに示されるように、本発明のハイライト用インク配合物は、予め塗布されたマーキングのスメア、滲み又は不鮮明化特に既知のハイライト用インク配合物と比較した場合をほとんど又は全く生じさせない。例えば、本発明のインク配合物によって生じるスメアは、約1mm2未満、約0.9mm2未満、約0.8mm2未満、約0.7mm2未満、約0.6mm2未満、約0.5mm2未満、約0.4mm2未満、約0.3mm2未満、約0.2mm2未満又は約0.1mm2未満の面積を有することができる。例えば、スメア防止剤として塩化リチウムを含む本発明のインク配合物は、約0.3mm2未満のスメアを生じる場合がある。図1A~1C及び以下の例21における表のデータに示されるように、市販のハイライト用インク配合物は、約2.6mm2の平均スメア面積という有意に大きいスメアを生じる。スメア防止剤インク配合物に含まれるスメア防止剤は、1価陽イオン、2価陽イオン及びそれらの組合せよりなる群から選択される陽イオンを含む。例えば、スメア防止剤は、1種以上の1価陽イオン、1種以上の2価陽イオン又は1価陽イオンと2価陽イオンとの組合せを含むことができる。好適な1価陽イオンの例としては、ナトリウム、リチウム、カリウム、銅I、銀I、金I及びそれらの組合せが挙げられる。好適な2価陽イオンの例としては、マグネシウム、カルシウム、銅II、亜鉛、鉄II、スズII及びそれらの組合せが挙げられる。1価陽イオン又は2価陽イオンは、例えば、塩の状態で与えることができる。対イオンとして使用される陰イオンは、例えば、塩化物、窒化物、硫酸、酢酸、クエン酸、プロピオン酸、ホウ酸及びリン酸とすることができる。1価陽イオンの好適な塩の例としては、塩化リチウム、酢酸リチウム、炭酸リチウム、ホウ酸リチウム、硝酸リチウム、リン酸リチウム、塩化ナトリウム、酢酸ナトリウム、炭酸ナトリウム、ホウ酸ナトリウム、硝酸ナトリウム、リン酸ナトリウム、酢酸カリウム、塩化カリウム、炭酸カリウム、ホウ酸カリウム、リン酸カリウム、硝酸カリウム、塩化銅I、窒化銅I、硫酸銅I、酢酸銅I、クエン酸銅I、プロピオン酸銅I、ホウ酸銅I、硫酸銅I、塩化銀I、窒化銀I、硫酸銀I、酢酸銀I、クエン酸銀I、プロピオン酸銀I、ホウ酸銀I、リン酸銀I、塩化金I、窒化金I、硫酸金I、酢酸金I、クエン酸金I、プロピオン酸金I、ホウ酸金I及びリン酸金Iが挙げられるが、これらに限定されない。2価陽イオンの好適な塩の例としては、塩化マグネシウム、酢酸マグネシウム、炭酸マグネシウム、ホウ酸マグネシウム、硝酸マグネシウム、リン酸マグネシウム、塩化カルシウム、酢酸カルシウム、炭酸カルシウム、ホウ酸カルシウム、硝酸カルシウム、硝酸カルシウム、リン酸カルシウム、塩化亜鉛、酢酸亜鉛、炭酸亜鉛、硝酸亜鉛、リン酸亜鉛、塩化銅II、酢酸銅II、炭酸銅II、硝酸銅II、リン酸銅II、塩化スズII、酢酸スズII、炭酸スズII、硝酸スズII、リン酸スズII、塩化第一鉄、酢酸第一鉄、炭酸第一鉄、硝酸第一鉄、リン酸第一鉄及びそれらの組合せが挙げられるが、これらに限定されない。スメア防止剤としては、1価陽イオン及び/又は2価陽イオンを有する化合物の組合せを挙げることができる。例えば、スメア防止剤としては、例えば、塩化リチウム及び酢酸ナトリウムの形態のリチウム及びナトリウムを挙げることができる。1価陽イオン及び/又は2価陽イオンの他の組合せもスメア防止剤を与えるために挙げることができる。スメア防止剤は、1種以上の1価陽イオン、1種以上の2価陽イオン又は1価陽イオンと2価陽イオンとの組合せを有する化合物として与えられるかどうかを問わず、インク配合物の総重量を基準にして約1重量パーセント重量~約40重量、約5重量~約40重量、約5重量~約30重量、約10重量~約25重量又は約15重量~約20重量の範囲でインク配合物に含まれることができる。スメア防止剤の具体的な量としては、例えば、インク配合物の総重量を基準にして約1、2、3、4、5、6、7、8、9、10、11、12、13、14、15、16、17、18、19、20、21、22、23、24、25、26、27、28、29、30、31、32、33、34、35、36、37、38、39及び40重量が挙げられる。一般に、スメア防止剤は、スメア防止剤のインク配合物への溶解限界まで含むことができる。スメア防止剤LiClを10重量よりも多く含むと、インク配合物のキャップオフ時間を劇的に延長することができる。ここで使用するときに、キャップオフ時間とは、インク配合物を含む筆記具が連続線を生じさせることのできた最後の時間間隔をいう。例えば、スメア防止剤LiClを約12重量~約30重量、約14重量~約25重量及び/又は約15重量~約20重量含むと、インク配合物のキャップオフ時間を劇的に延長することができる。キャップオフ時間を延長させるためのスメア防止剤の他の好適な量としては、約12、13、14、15、16、17、18、19、20、21、22、23、24、25、26、27、28、29又は30重量が挙げられる。一実施形態では、約15重量LiClを含有するインク配合物について、90時間を超えるキャップオフ時間が達成できる。約15重量LiClで達成されたキャップオフ時間の上記改善は、驚くべきかつ予想外の改善を伴う。上記のように、スメア防止剤は、1価陽イオン及び/又は2価陽イオンの組合せを含むことができる。例えば、第1及び第2陽イオンを含む第1及び第2スメア防止剤は、インク配合物中に、該インク配合物中におけるスメア防止剤の総量がインク配合物の総重量を基準にして約40重量以下となるように含まれることができる。溶媒系スメア防止剤は、1種以上の溶媒を含む溶媒系に分散又は溶解できる。典型的には、スメア防止剤は、溶媒系に溶解される。有機溶媒系を使用することができるが、インク配合物は、典型的には水性であるため、溶媒系の主成分として水好ましくは脱イオン水を含む。水は、インク配合物中において、インク配合物の総重量を基準にして約10重量~約90重量、約20重量~約80重量、約30重量~約70重量、約40重量~約60重量及び約40重量~約90重量の範囲で含まれることができる。溶媒系の具体的な量としては、インク配合物の総重量を基準にして約10、15、20、25、30、35、40、45、50、55、60、65、70、75、80、85及び90重量を挙げることができる。インク配合物溶媒系は、他の共溶媒、例えば、水溶性溶媒をさらに含むことができる。好適な共溶媒の例としては、グリセリン、プロピレングリコール、エチレングリコール、ジグリセリン、トリグリセリン、ジグリコール、ジプロピレングリコール、ブチレングリコール、ヘキシレングリコール、ジエチレングリコール、トリエチレングリコール及びそれらの組合せが挙げられる。他の好適なグリコールとしては、例えば、a例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノイソプロピルエーテル、ジエチレングリコールモノブチルエーテル、ジエチレングリコールモノフェニルエーテル、エチレングリコールジメチルエーテル、エチレングリコールジエチルエーテル、ジエチレングリコールジメチルエーテル、プロピレングリコールモノメチルエーテルなどのグリコールエーテルb例えば、エチレングリコールモノメチルエーテルアセテート、エチレングリコールモノエチルエーテルアセテート、エチレングリコールモノブチルエーテルアセテート、エチレングリコールモノフェニルエーテルアセテート、ジエチレングリコールモノメチルエーテルアセテート、ジエチレングリコールモノエチルエーテルアセテート、ジエチレングリコールモノブチルエーテルアセテート、ジエチレングリコールモノフェニルエーテルアセテート、ジエチレングリコールモノイソプロピルエーテルアセテート、エチレングリコールジメチルエーテルアセテート、エチレングリコールジエチルエーテルアセテート、ジエチレングリコールジメチルエーテルアセテート、プロピレングリコールモノメチルエーテルアセテートなどのグリコールエーテルアセテート並びにc例えば、エチレングリコールモノアセテート、エチレングリコールジアセテート及びジエチレングリコールジアセテートなどのグリコールアセテートが挙げられる。共溶媒は、インク配合物中において、インク配合物の総重量を基準にして約1重量~約40重量、約5重量~約30重量、約10重量~約20重量又は約5重量~約15重量の範囲で含まれることができる。共溶媒の特定の量としては、例えば、インク配合物の総重量を基準にして約1、2、3、4、5、6、7、8、9、10、11、12、13、14、15、16、17、18、19、20、21、22、23、24、25、26、27、28、29、30、31、32、33、34、35、36、37、38、39及び40重量が挙げられる。着色剤インク配合物は、着色剤を含むことができる。好ましくは、インク配合物をハイライト用インクとして使用する場合には、着色剤は蛍光着色剤である。着色剤は、インク配合物中において、インク配合物の総重量を基準にして約0.1重量~約30重量、約0.5重量~約25重量、約1重量~約20重量及び約5重量~約15重量の範囲で含まれることができる。着色剤の特定の好適な量としては、例えば、インク配合物の総重量を基準にして約0.1、0.5、1、5、10、15、20、25及び30重量が挙げられる。着色剤は、例えば染料であることができる。好適な染料としては、塩基性染料、酸性染料、溶剤染料、蛍光染料及び直接染料が挙げられるが、これらに限定されない。キサンテン染料、クマリン染料、ベンゾキサンテン染料、ナフタリミド染料、ベンゾチオキサンテン染料及びアクリジン染料を使用することができる。特定の染料の例としては、Pyranine濃縮1020、SPECTRAMINE登録商標TURQUOISEGLIQUID米国ニュージャージー州SpectraColorsCorp.、SPECTRA登録商標EOSINEOJ濃縮SpectraColorsCorp.、SPECTRACID登録商標URANINE未処理SpectraColorsCorp.、SPECTRA登録商標RHODAMINEBIJ未処理SpectraColorsCorp.、オーラミンO、ベーシックイエロー2、ベーシックイエロー11、ベーシックイエロー13、ベーシックイエロー21、ベーシックイエロー28、ベーシックイエロー29、ベーシックイエロー40、アシッドブルー22、アシッドブルー93、アシッドブルー9EmeraldHiltonDavisからHIDACID登録商標Blue9として入手可能、アシッドフクシン、アシッドグリーン、アシッドグリーン5、アシッドマゼンタ、アシッドロゼイン、アシッドルビン、アシッドバイオレット17、アシッドバイオレット19、アリザロールシアニンR、アルミノン、アニリンブルーWs、ベーシックブルー8、ベーシックブルー15、ベーシックブルー20、ベーシックブルー26、ベーシックフクシン、ベーシックグリーン4、ベーシックレッド9、ベーシックレッド14、ベーシックレッド15、ベーシックレッド29、ベーシックレッド46、ベーシックバイオレット2、ベーシックバイオレット3、ベーシックバイオレット4、ベーシックバイオレット14、ソルベントグリーン7EmeraldHiltonDavisからHIDACID登録商標PYRANINEとして入手可能、クロムバイオレットCg、クロモキサンシアニンR、コットンブルー、クリスタルバイオレット、ダリヤ、ダイアモンドグリーンB、エリオクロムシアニンR、エチルグリーン、エチルバイオレット、ファーストグリーンFcf、フードグリーン3、ゲンチアナバイオレット、ヘルベティアブルー、ホフマンバイオレット、ライトグリーン、リサミングリーンSf、マゼンタ0、マゼンタI、マゼンタII、マゼンタIII、マラカイトグリーン、メチルブルー、メチルグリーン、メチルバイオレット、メチルバイオレット2b、メチルバイオレット10b、モルダントブルー3、モルダントバイオレット39、ニューフクシン、ナイトブルー、パラロサニリン、プリムラ、ローザリニン、ソロクロムシアニンR、ビクトリアブルー4r、ビクトリアブルーB、ビクトリアグリーンB、ウォーターブルーI、フードレッドNo.40、フードブルーNo.1、フードイエローNo.7など;FDC染料;ダイレクトブルー染料No.1、6、8、14、15、25、71、76、78、80、86、90、106、108、123、163、165、199、226など;ダイレクトレッド染料No.1、2、16、23、24、28、39、62、72、227、236など;ダイレクトイエロー染料No.4、11、12、27、28、33、34、39、50、58、86、100、106、107、110、118、127、132、142、157など;アントラキノン染料;モノアゾ染料;ジスアゾ染料;例えば、各種フタロシアニンスルホン酸塩を含めたフタロシアニン誘導体;アザアンヌレン;ホルマザン銅錯体;トリフェノジオキサジン;BERNACIDレッド2BMN;PONTAMINE登録商標染料、例えばPONTAMINE登録商標ブリリアントボンドブルーA;シバクロンブリリアントレッド38-Aすなわち、リアクティブレッド4AldrichChemical;トリマレンブリリアントレッドX-2Bすなわち、リアクティブレッド56Pylam、Inc.;LEVAFIX登録商標ブリリアントレッドE-4BMobayChemical、Haledon、NewJersey;LEVAFIX登録商標ブリリアントレッドE-6BAMobayChemical;PROCION登録商標レッドH8Bすなわち、リアクティブレッド31ICIAmerica;ダイレクトブリリアントピンクB磨砕未処理CromptonKnowles;CARTASOL登録商標イエローGTFプレスケークSandoz、Inc.;CARTASOL登録商標イエローGTFLiquidSpecial110Sandoz、Inc.;イエローシェード16948Tricon;BASACID登録商標ブラックX34すなわち、BASFX-34BASF;カルタブラック2GTSandozInc.;NEOZAPON登録商標レッド492BASF;ORASOL登録商標レッドGCiba-Geigy;ダイレクトブリリアントピンクBCrompton-Knowles;AIZENSPILONレッドC-BHHodogayaChemicalCompany;KAYANOLレッド3BLNipponKayakuCompany;LEVANOLブリリアントレッド3BWMobayChemicalCompany;LEVADERM登録商標レモンイエローMobayChemicalCompany;スピリットファーストイエロー3G;AIZENSPILONイエローC-GNHHodogayaChemicalCompany;SIRIUSスープライエローGD167;カルタSOL登録商標ブリリアントイエロー4GFSandozInc.;PERGASOL登録商標イエローCGPCiba-Geigy;ORASOL登録商標ブラックRLCiba-Geigy;ORASOL登録商標ブラックRLPCiba-Geigy;SAVINYL登録商標ブラックRLSSandoz;DERMACARBON2GTSandoz;PYRAZOL登録商標ブラックBGICI;MORFAST登録商標ブラックコンセントレートAMorton-Thiokol;DIAZOLブラックRNQuadICI;ORASOL登録商標ブルーGNCiba-Geigy;SAVINYL登録商標ブルーGLSSandozInc.;LUXOL登録商標ブルーMBSNMorton-Thiokol;SEVRON登録商標ブルー5GMFICI;BASACID登録商標ブルー750BASF;BERNACIDレッドBerncolors、Poughkeepsie、N.Y.;BERNCOLORA.Y.34;TELON登録商標ファーストイエロー4GL-175;BASF登録商標BASACID登録商標ブラックSE0228;リアクティブブラック染料、リアクティブブルー染料、リアクティブレッド180などのリアクティブレッド染料、リアクティブイエロー37などを含めたリアクティブイエロー染料などの各種反応染料;並びにそれらの混合物及びそれらの組合せが挙げられるが、これらに限定されない。染料は、インク配合物中において、該インク配合物の総重量を基準にして約0.1重量~約5重量、約0.5重量~約4.5重量、約1重量~約4重量又は約2重量~約3重量の範囲で含まれることができる。該染料の具体的な量としては、インク配合物の総重量を基準にして、例えば、約0.1、0.2、0.3、0.4、0.5、1、1.5、2、2.5、3、3.5、4、4.5及び5重量が挙げられる。着色剤は、染料の他に顔料を含むことができる。或いは、着色剤は、染料の代わりとして顔料を含むことができる。本発明のインク配合物に有用な顔料は、顔料が樹脂中に分散され、溶解され又はそうでなければ分布した顔料分散体の状態でインク配合物中に含まれる場合が多い。顔料分散体は、さらに界面活性剤を含むことができる。また、顔料分散体は、例えば、水などの溶媒と樹脂及び顔料とを混合させることによって形成させることもできる。顔料分散体樹脂は、例えば、アクリル樹脂とすることができる。一般に、本発明のインク配合物の着色剤としては、任意の顔料を使用することができる。例えば、有機顔料、無機顔料及び顔料先駆物質を顔料分散体の着色剤として使用することができる。本発明のインク配合物に使用するための代表的な顔料としては、フタロシアニン顔料、キナクリドン顔料、ベンズイミダゾロン顔料、β-ナフトール顔料、カーボンブラック顔料が挙げられるが、これらに限定されない。特定の顔料としては、二酸化チタン、酸化亜鉛、炭酸カルシウム、鉛白炭酸鉛、硫酸バリウム、紺青、コバルトブルー、群青、酸化鉄黒酸化鉄II、III、ログウッド、酸化鉄茶、カドミウムレッド、酸化鉄赤、カドミウム黄CdS、CdZnS、クルクマ黄、酸化鉄黄、酸化クロム緑、マラカイト、フェロシアニド、フェリシアニド、マンガン紫マンガンアンモニウムピロホスフェート、様々なアルミニウム塩などが挙げられるが、これらに限定されない。また、米国特許第6,524,382号その開示を引用によりここに含めるに記載されたものを含めた顔料先駆物質をこの用途に利用することもできる。好適な市販の顔料分散体としては、BLAZEORANGEECX15DayGlo、OH、CORONAMAGENTAECX-21DayGlo及びLUMIKOL蛍光顔料分散体UnitedMineralChemicalCorp、NJが挙げられるが、これらに限定されない。また、他のDayGloECX顔料分散体も顔料分散体として使用するのに好適である。顔料分散体は、インク配合物中において、インク配合物の総重量を基準にして約1重量~約20重量、約5重量~約15重量及び約7重量~約10重量の範囲内で含まれることができる。特定の好適な量としては、インク配合物の総重量を基準にして、例えば、約1、2、3、4、5、6、7、8、9、10、11、12、13、14、15、16、17、18、19及び20重量が挙げられる。顔料分散体は、例えば、界面活性剤及び/又は分散助剤を含め、1種以上の添加剤をさらに含むことができる。代表的な分散助剤としては、SOLSPERSE商標44000を含めたSOLSPERSE商標という商品名で販売される分散助剤英国マンチェスターのLubrizolAdvancedMaterials,Inc.、NUOSPERSE登録商標という商品名で販売される分散助剤、例えば、NUOSPERSE登録商標FA196米国ニュージャージー州ElementisSpecialty、TEGO登録商標という商品名で販売される分散助剤、例えば、TEGO登録商標Dispers652米国バージニア州TegoChemieService;及びYELKIN登録商標TSレシチンArcherDanielsMidlandCompany、Decatur、Ill.が挙げられるが、これらに限定されない。添加剤インク配合物は、1種以上の添加剤を含むことができる。これらの添加剤は、例えば、殺生物剤、pH調整剤、耐光性付与剤及び場合によっては保湿剤を含むことができる。好適な殺生物剤としては、例えば、ACTICIDEB-20米国コネチカット州ThorSpecialties,Inc.及び広域スペクトル殺生物剤、例えば、溶液又は分散液としてPROXELという商品名で販売されている1,2-ベンズイソチアゾリン-3-オンが挙げられる。好適な殺生物剤の例としては、PROXELGXL、PROXELBD20及びPROXELXL2米国デラウェア州ウィルミントンAveciaBiocidesが挙げられるが、これらに限定されない。他の好適な殺生物剤としては、ソルビン酸カリウム、安息香酸ナトリウム及びペンタクロルフェニルナトリウムが挙げられるが、これらに限定されない。殺生物剤は、インク配合物中において、インク配合物の総重量を基準にして約0.01重量~約20重量、約0.05重量~約15重量、約0.05重量~約10重量、約0.1重量~約10重量、約0.5重量~約5重量、約1重量~約10重量、約5重量~約7重量の範囲の量で含まれることができる。殺生物剤の具体的な量としては、インク配合物の総重量を基準にして約0.01、0.05、0.1、0.15、0.2、0.25、0.3、0.35、0.4、0.45、0.5、0.55、0.6、0.65、0.7、0.75、0.8、0.85、0.9、1、5、10、15及び20重量が挙げられるが、これらに限定されない。好適なpH調整剤としては、例えば、尿素及び例えばUnivarUSAからTriethanolAmine9として入手できるトリエタノールアミンが挙げられる。pH調整剤は、インク配合物中において、インク配合物の総重量を基準にして約0.01重量~約20重量、約0.05重量~約15重量、約0.05重量~約10重量、約0.1重量~約10重量、約0.5重量~約5重量、約1重量~約10重量、約5重量~約7重量の範囲で含まれることができる。他の好適な量としては、インク配合物の総重量を基準にして約0.01、0.05、0.1,0.15、0.2、0.25、0.3、0.35、0.4、0.45、0.5、0.55、0.6、0.65、0.7、0.75、0.8、0.85、0.9、1、5、10、15及び20重量が挙げられる。好適な耐光性付与剤としは、例えば、酸化防止剤、オゾン劣化防止剤、UV吸収性化合物など、並びにそれらの混合物が挙げられる。例えば、耐光性付与剤はスクロース例えば、純粋な甘蔗糖とすることができる。好適な耐光性付与剤の具体例としては、吸収性化合物、例えば、ESCALOL106VanDykCorporationとして入手できるグリセロールp-アミノベンゾエート;RBMEastmanChemicalsとして入手できるレゾルシノールモノベンゾエート;ESCALOL507VanDykCorporationとして入手できるジメチルアミノ安息香酸オクチル;CYASORBUV-2908及び41,320-8AldrichChemicalCompanyとして入手できる3,5-ジ-t-ブチル-4-ヒドロキシ安息香酸ヘキサデシル;ESCALOL106VanDykCorporationとして入手できるサリチル酸オクチル;PARASOLMCXGivaudanCorporationとして入手できるメトキシ桂皮酸オクチル;UVINUL600及び41,583-9AldrichChemicalCompanyとして入手できる4-アリルオキシ-2-ヒドロキシベンゾフェノン;ANTIUVAActoCorporationとして入手できる2-ヒドロキシ-4-メトキシベンゾフェノン;UVINULD49及びD11,100-7AldrichChemicalCompanyとして入手できる2,2’-ジヒドロキシ-4,4’-ジメトキシベンゾフェノン;CYASORBUV-531及び41,315-1AldrichChemicalCompanyとして入手できる2-ヒドロキシ-4-オクチルオキシベンゾフェノン;DOBPEastmanChemicalsとして入手できる2-ヒドロキシ-4-ドデシルオキシベンゾフェノン;TINUVIN900CibaGeigyCorporationとして入手できる2-2’-ヒドロキシ-5’-メチルフェニルベンゾトリアゾール;TOPANEX100BTICIAmericaCorporationとして入手できる2-2’-ヒドロキシ3,5-ジ-1,1-ジメチルベンジルフェニル-2H-ベンゾトリアゾール;MIXXIMBB/100FairmountCorporationとして入手できるビス2-ヒドロキシ-5-t-オクチル-3-ベンゾトリアゾール-2-イルフェニルメタン;TINUVIN327CibaGeigyCorporationとして入手できる2-3’,5’-ジ-t-ブチル-2’-ヒドロキシフェニル-5-クロルベンゾトリアゾール;CYASORBUV-416及び41,321-6AldrichChemicalCompanyとして入手できるアクリル酸2-4-ベンゾイル-3-ヒドロキシフェノキシエチル;CYASORBUV-2126及び41,323-2AldrichChemicalCompanyとして入手できるポリアクリル酸2-4-ベンゾイル-3-ヒドロキシフェノキシエチル;GIVESORBUV-2GivaudanCorporationとして入手できるN-pエトキシカルボニルフェニル-N’-エチル-N’-フェニルホルマジン;GOOD-RITEUV3034GoodrichChemicalsとして入手できる1,1-1,2-エタンジイルビス3,3,5,5-テトラメチルピペラジノン;GOOD-RITEUV3114GoodrichChemicalsとして入手できるトリス3,5-ジ-t-ブチル-4-ヒドロキシベンジルイソシアヌレート、IRGASTAB2002CibaGeigyCorporationとして入手できるニッケルビスo-エチル3,5-ジ-t-ブチル-4-ヒドロキシベンジルホスホネート;MIXXIMHALS57FairmountCorporationとして入手できる2,2,6,6-テトラメチル-4-ピペリジニル-1,2,3,4-ブタンテトラカルボキシレート;MIXXIMHALS68FairmountCorporationとして入手できる2,2,6,6-テトラメチル-4-ピペリジニル-β,β,β,β-テトラメチル-3,9-2,4,8,10-テトラオキソスピロ5,5ウンデカンジエチル-1,2,3,4-ブタンテトラカルボキシレート;MIXXIMHALS63FairmountCorporationとして入手できる1,2,2,6,6-ペンタメチル-4-ピペリジニル-β,β,β,β--テトラメチル-3,9-2,4,8,10-テトラオキソスピロ5,5ウンデカンジエチル-1,2,3,4-ブタンテトラカルボキシレート;CYASROBUV-3581及び41,317-8AldrichChemicalCompanyとして入手できる2-ドデシル-N-2,2,6,6-テトラメチル-4-ピペリジニルスクシンイミド;CYASORBUV-3604及び41,3186AldrichChemicalCompanyとして入手できる2-ドデシル-N-1,2,2,6,6-ペンタメチル-4-ピペリジニルスクシンイミド;CYASORBUV-3668及び41,319-4AldrichChemicalCompanyとして入手できるN-1-アセチル-2,2,6,6-テトラメチル-4-ピペリジニル-2-ドデシルスクシンイミド;AEROSOL22NAmericanCyanamidCorporationとして入手できるテトラナトリウムN-1,2-ジカルボキシエチル-N-オクタデシルスルホスクシナメート;UV-CHEKAM-105FerroCorporationとして入手できるジブチルジチオカルバミン酸ニッケル;TINUVIN622LDCiba-GeigyCorporationとして入手できるポリ4-ヒドロキシ-2,2,6,6-テトラメチル-1-ピペリジンエタノール/ジメチルコハク酸;GOOD-RITE3125GoodrichChemicalsとして入手できるポリ3,5-ジ-t-ブチル-4-ヒドロキシヒドロ桂皮酸エステル/1,3,5-トリス2-ヒドロキシエチル-5-トリアジン-2,4,61H,3H,5H-トリオン;CYASORBUV-3346及び41,3240AldrichChemicalCompanyとして入手できるポリN,N-ビス2,2,6,6-テトラメチル-4-ピペリジニル-1,6-ヘキサンジアミン-コ-2,4-ジクロル-6-モルホリノ-1,3,5-トリアジン;41,026-8AldrichChemicalCompanyとして入手できる1-N-ポリ3-アリルオキシ-2-ヒドロキシプロピル-2-アミノエチル-2-イミダゾリジノン;37,284-6、37,285-4、37,397-4AldrichChemicalCompanyとして入手できるポリ2-エチル-2-オキサゾリンなど、並びにそれらの混合物が挙げられる。好適な酸化防止剤の例としては、CYANOXLTDP及びD12,840-6AldrichChemicalCompanyとして入手できる3,3’-チオジプロピオン酸ジドデシル;CYANOX711及び41,311-9AldrichChemicalCompanyとして入手できる3,3’-チオジプロピオン酸ジトリデシル;CYANOXMTDP及び41,312-7AldrichChemicalCompanyとして入手できる3,3’-チオジプロピオン酸ジテトラデシル;EVANSTAB16EvansChemeticsCorporationとして入手できる3,3’-チオジプロピオン酸ジセチル;CYANOXSTDP及び41,310-0AldrichChemicalCompanyとして入手できるジオクタデシル3,3’-チオジプロピオン酸;IRGANOX245Ciba-GeigyCorporationとして入手できるトリエチレングリコールビス3-3’-t-ブチル-4’-ヒドロキシ-5’-メチルフェニルプロピオネート;ULTRANOX276GeneralElectricCompanyとして入手できる3-3,5-ジ-t-ブチル-4-ヒドロキシフェニルプロピオン酸オクタデシル;IRGANOX259Ciba-GeigyCorporationとして入手できる1,6-ヘキサメチレンビス3,5-ジ-t-ブチル-4-ヒドロキシヒドロシンナメート;IRGANOX1010Ciba-GeigyCorporationとして入手できるテトラキスメチレン3,5-ジ-t-ブチル-4-ヒドロキシヒドロシンナメート;IRGANOX1035Ciba-GeigyCorporationとして入手できるチオジエチレンビス35-ジ-t-ブチル-4-ヒドロキシヒドロシンナメート;IRGANOX1076Ciba-GeigyCorporationとして入手できる3,5-ジ-t-ブチル-4-ヒドロキシヒドロ桂皮酸オクタデシル;IRGANOX1098Ciba-GeigyCorporationとして入手できるN,N’-ヘキサメチレンビス3,5-ジ-t-ブチル-4-ヒドロキシヒドロシンナミド;TOPANOL205ICIAmericaCorporationとして入手できる2,2-ビス4-2-3,5-ジ-t-ブチル-4-ヒドロキシヒドロシンナモイルオキシエトキシフェニルプロパン;SUCNOX-18HexcelCorporationとして入手できるN-ステアロイル-p-アミノフェノール;ULTRANOX226GeneralElectricCompanyとして入手できる2,6-ジ-t-ブチル-4-メチルフェノール;VULKANOXKBMobayChemicalsとして入手できる2,6-ジ-t-ブチル-p-クレゾール;ETHANOX703エチルCorporationとして入手できる2,6-ジ-t-ブチル-α-ジメチルアミノ-p-クレゾール;VULKANOXNKFMobayChemicalsとして入手できる2,2’-イソブチリデンビス4,6-ジメチルフェノール;CYANOX2246及び41,315-5AldrichChemicalCompanyとして入手できる2,2’-メチレンビス6-t-ブチル-4-メチルフェノール;CYANOX425及び41,314-3AldrichChemicalCompanyとして入手できる2,2’-メチレンビス6-t-ブチル-4-エチルフェノール;CYANOX1790及び41,322-4LTDP並びにD12,840-6AldrichChemicalCompanyとして入手できるトリス4-t-ブチル-3-ヒドロキシ-2,6-ジメチルベンジルイソシアヌレート;ETHANOX300及び41,328-3AldrichChemicalCompanyとして入手できる1,3,5-トリメチル-2,4,6-トリス3,5-ジ-t-ブチル-4-ヒドロキシベンジルベンゼン;LANKROMARKLE65HarcrosCorporationとして入手できる亜リン酸トリフェニル;LANKROMARKLE109HarcrosCorporationとして入手できる亜リン酸トリスノニルフェニル;WYTOX240OlinCorporationとして入手できる亜リン酸トリス2,4-ジ-t-ブチル-フェニル;ETHANOX398エチルCorporationとして入手できる2,2’-エチリデンビス4,6-ジ-t-ブチルフェニルフルオロホスホナイト;ANCHORODPAAnchorCorporationとして入手できるオクチル化ジフェニルアミン;ANCHORDNPDAnchorCorporationとして入手できるN,N’-β,β-ナフタリン-p-フェニレンジアミン;VANLUBE7723VanderbiltCorporationとして入手できる4,4’-メチレンビスジブチルジチオカルバメート;VANLUBE73VanderbiltCorporationとして入手できるジアルキルジチオカルバミン酸アンチモン、VANLUBE622VanderbiltCorporationとして入手できるアンチモンジアルキルホスホロジチオエート;VANLUBE622VanderbiltCorporationとして入手できるモリブデンオキシスルフィドジチオカルバメート;VULKANOXHSMobayCorporationとして入手できる2,2,4-トリメチル-1,2-ヒドロキノリンなど、並びにそれらの混合物が挙げられる。好適なオゾン劣化防止剤の例としては、SANTOFLEXIPMonsantoChemicalsとして入手できるN-イソプロピル-N’-フェニル-フェニレンジアミン、SANTOFLEX13MonsantoChemicalsとして入手できるN-1,3-ジメチルブチル-N’-フェニル-フェニレンジアミン;ANTOZITE-1VanderbiltCorporationとして入手できるN,N’-ジ2-オクチル-p-フェニレンジアミン、SANTOFLEX77MonsantoChemicalsとして入手できるN,N’-ビス1,4-ジメチルペンチル-p-フェニレンジアミン;DURAZONE37UniroyalCorporationとして入手できる2,4,6-トリスN-1,4-ジメチルペンチル-p-フェニレンジアミノ-1,3,5-トリアジン;SANTOFLEXAWMonsantoChemicalsとして入手できる6-エトキシ-1,2-ジヒドロ-2,2,4-トリメチルキノリン;VULKAZONAFS/LGMobayCorporationとして入手できるビス1,2,3,6-テトラヒドロベンズアルデヒドペンタエリトリットアセタール;PETROLITEC-700及びPETROLITEC-1035PetroliteCorporationとして入手できるパラフィンワックスなど、並びにそれらの混合物が挙げられる。耐光性付与剤は、インク配合物中において、インク配合物の総重量を基準にして約1重量~約40重量、約5重量~約30重量及び約10重量~約20重量の範囲で含まれることができる。耐光性付与剤の具体的な量としては、インク配合物の総重量を基準にして約1、5、10、15、20、25、30、35及び40重量が挙げられるが、これらに限定されない。筆記具ハイライト用インク配合物を供給するのに好適な筆記具としては、例えば、ボールペン及び多孔質チップペンなどのペン並びにマーカー、例えば、毛管作用マーカー、弁作動マーカーなどが挙げられるが、これらに限定されない。上記のそれぞれにおいて、筆記具は、一般に、インク配合物を含有する容器と、該容器と接続しかつ流体連通する筆記点又はペン先とを備える。該容器は、一般に、本発明のインク配合物に対して不活性でなければならない。好適な容器の例は、FiltronaCompany米国バージニア州ColonialHeight製のメルトブローン繊維質容器である。該容器は、その寸法が所定のインク配合物の量を貯蔵しかつ該容器を所望のマーカー本体又は他の筆記具ハウジングに収まるのに十分である限りにおいて、任意の寸法とすることができる。本発明のマーカーに使用するための容器は、好ましくは、約0.10グラム/平方センチメートルg/cc~約0.50g/ccの容器の繊維密度を有する。容器繊維は、例えば、ポリエステル、ナイロン、ポリプロピレン及びそれらの混合物などの熱可塑性重合体から製造できる。容器の内部にある繊維は、直線的に配向され又は絡んでいてよい。攻撃的な溶媒に対するインク容器の完全性を保持するために、この容器をポリプロピレンやナイロンのシートで覆うことができる。筆記点又はペン先は、容器内に含まれるインク配合物の連続的な供給を可能にしなければならない。ペン先の繊維は、該組成物の様々な溶媒系と相溶性がなければならない。代表的なペン先は、TeibowGW402が供給するポリエステル/ウレタンペン先である。好適なペン先繊維は、例えば、ポリエステル、ポリプロピレン、ナイロン及びそれらの混合物といった熱可塑性重合体から製造できる。ペン先繊維は、典型的には、インク配合物に不溶の溶媒系であるべき第2樹脂により結合している。代表的な第2樹脂としては、ポリアセタール及びメラミンが挙げられる。例えば、筆記具は、毛管作用マーカーとすることができ、これは、多孔質のペン先に連結しかつ流体連通した、インク配合物を保存するための容器を備える。毛管作用マーカーは、多孔質のペン先に対して毛管結合関連で結合した、インク配合物を保存するための多孔質容器を備える。毛管作用マーカーと弁作動マーカーの両方が知られている。好適な毛管作用マーカーが、例えば、米国特許第7,364,614号に記載されている。その全体的な開示を引用によりここに含める。粘度約25°Cでのインク配合物の粘度は、Brookfield粘度計により測定されるときに、約1センチポイズcP~40cP、例えば、約2cP~約10cP、約3cP~約15cP、約1cP~約40cP、約5cP~10cP、約3cP~約4cP、約4cP~約5cP、及び約5cP~約6cPであることができる。具体的なBrookfield粘度としては、例えば、約2、3、4、5、6、7、8、9、10、11、12、13、14、15、16、17、18、19及び20cPが挙げられる。しかしながら、上記範囲は、筆記具の性質、例えば、ペン先の多孔度及び/又はインク容器の繊維密度使用する場合に応じてさらに高く又は低く変動できる。pHインク配合物のpHは、一般に、約7~約11、約8~約10、約7~10、約7.5~約10.5及び約7.5~約8.5の範囲にある。例えば、インク配合物は約7、7.5、8、8.5、9、9.5、10、10.5又は11のpHを有することができる。表面張力インク配合物は、約25mN/M~約70mN/M、約30mN/M~約65mN/M、約35mN/M~約60mN/M、約40mN/M~約50mN/M、約55mN/M~約70mN/M、約50mN/M~約60mN/M及び約25mN/M~約40mN/Mの範囲の表面張力を有することができる。例えば、インク配合物は、約25、30、35、40、45、50、55、60、65又は70mN/Mの表面張力を有することができる。伝導度インク配合物は、約10ms~約40ms、約15ms~約35ms及び約20ms~約30msの範囲の伝導度を有することができる。例えば、インク配合物は、約10、15、20、25、30、35又は40msの伝導度を有することができる。比重インク配合物は、約1~約2、約1.1~約1.8、約1.1~約1.15、約1.15~約1.3及び約1.2~約1.5の比重を有することができる。例えば、インク配合物は、約1、1.1、1.15、1.2、1.25、1.3、1.35、1.4、1.45、1.5、1.55、1.6、1.65、1.7、1.75、1.8、1.85、1.9、1.95又は2の比重を有することができる。例1黄色インクを、容器内で脱イオン水と塩化リチウムとを約15分間混合させることにより調製した。続いて、この混合物に酢酸ナトリウムをゆっくりと添加し、そして混合をさらに約15分間続行した。純粋な甘蔗糖粉末スクロースをこの混合物に添加し、この混合物をさらに約1~10分間にわたって撹拌した。グリセリン、ACTICIDEB-20及びトリエタノールアミンをこの混合物に添加し、そして混合をさらに約5分間続行した。最後に、Pyranine濃縮1020染料を容器に添加し、そしてこの混合物をさらに約30分間混合させた。これらの成分を以下に示す量で使用した。このインクは、25°Cで約4~約5.2cPの範囲のBrookfield粘度、約7.5~約10.5の範囲のpH、約55~約70mN/Mの範囲の表面張力及び約1.15~約1.2の範囲の比重を有していた。例2緑色インクを、容器内で脱イオン水と酢酸ナトリウムとを約15分間にわたり混合させることによって調製した。純粋な甘蔗糖粉末スクロースをこの混合物に添加し、混合をさらに約1~10分間にわたり続行した。プロピレングリコール、ACTICIDEB-20及びトリエタノールアミンをこの混合物に添加し、そして混合をさらに約5分間続行した。最後に、Pyranine濃縮1020及びSPECTRAMINETURQUOISEGLIQUIDをこの混合物に添加し、そして混合をさらに30分間にわたり続行した。これらの成分を以下に示す量で使用した。このインクは、25°Cで約5~約6cPの範囲のBrookfield粘度、約7.5~約10.5の範囲のpH、約50~約60mN/Mの範囲の表面張力及び約1.15~約1.2の範囲の比重。例3青色インクを、容器内で脱イオン水と塩化リチウムとを約15分間混合させることにより調製した。純粋な甘蔗糖粉末をこの混合物に添加し、混合をさらに約1~10分間にわたり続行した。プロピレングリコール及びACTICIDEB-20をこの混合物に添加し、そして混合をさらに約5分間続行した。最後に、HIDACID登録商標FTMブルー9をこの混合物に添加し、さらに約30分間にわたって混合し続けた。これらの成分を以下に示す量で使用した。このインクは、25°Cで約3~約4cPの範囲のBrookfield粘度、約7~約8.5の範囲のpH、約45~約60mN/Mの範囲の表面張力及び約1.1~約1.15の範囲の比重を有していた。例4橙色インクを、容器内で脱イオン水と酢酸ナトリウムとを約15分間にわたり混合させることによって調製した。純粋な甘蔗糖粉末をこの混合物に添加し、混合をさらに約1~10分間にわたり続行した。プロピレングリコール及びACTICIDEB-20をこの混合物に添加し、そして混合をさらに約5分間続行した。SPECTRAEOSINEOJ濃縮及びSPECTRACIDEURANINE未処理をこの混合物に添加し、そして混合をさらに30分間にわたり続行した。その後、BLAZEORANGEECX15DayGlo顔料分散体をこの混合物に添加し、そして混合を約15分間続行した。これらの成分を以下に示す量で使用した。このインクは、25°Cで約4~約5cPの範囲のBrookfield粘度、約7~約8.5の範囲のpH、約25~約40mN/Mの範囲の表面張力及び約1.1~約1.15の範囲の比重を有していた。例5橙色インクを、容器内で脱イオン水と酢酸ナトリウムとを約15分間にわたり混合させることによって調製した。純粋な甘蔗糖粉末をこの混合物に添加し、混合をさらに約1~10分間にわたり続行した。プロピレングリコール及びACTICIDEB-20をこの混合物に添加し、そして混合をさらに約5分間続行した。SPECTRAEOSINEOJ濃縮及びSPECTRACIDERHODAMINEBIJ未処理をこの混合物に添加し、そしてさらに約30分間混合させた。BLAZEORANGEEXC15DayGlo顔料分散体をその後この混合物に添加し、そして混合を約15分間続行した。これらの成分を以下に示す量で使用した。このインクは、25°Cで約4.2cPのBrookfield粘度、約7~約8.5の範囲のpH、約40~約50mN/Mの範囲の表面張力及び約1.1~約1.15の範囲の比重を有していた。例6橙色インクを、容器内で脱イオン水と酢酸ナトリウムとを約15分間にわたり混合させることによって調製した。純粋な甘蔗糖粉末をこの混合物に添加し、混合をさらに約1~10分間にわたり続行した。プロピレングリコール及びACTICIDEB-20をこの混合物に添加し、そして混合をさらに約5分間続行した。SPECTRAEOSINEOJ濃縮をこの混合物に添加し、混合をさらに30分間にわたり続行した。CORONAMAGENTAECX-21DayGlo顔料分散体をその後この混合物に添加し、そして混合をさらに15分間続行した。これらの成分を以下に示す量で使用した。このインクは、約3~約4cPの範囲のBrookfield粘度、約7~約8.5の範囲のpH、約24~約40mN/Mの範囲の表面張力及び約1.1~約1.15の範囲の比重を有していた。例7黄色インクここではA29ともいうを、容器内で脱イオン水と塩化リチウムとを約15分間混合させることにより調製した。純粋な甘蔗糖粉末をこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約11.7cPのBrookfield粘度、約8.3のpH及び約43.37mN/Mの表面張力を有していた。例8黄色インクを、容器内で脱イオン水と塩化リチウムとを約15分間混合させることにより調製した。酢酸ナトリウムをこの混合物に添加し、混合をさらに15分間にわたり続行した。純粋な甘蔗糖粉末をこの混合物に添加し、混合をさらに約1~10分間続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約6.3cPのBrookfield粘度、約8.85のpH、約34.23mN/Mの表面張力及び約34.4msの伝導度を有していた。例9黄色インクを、容器内において脱イオン水と塩化マグネシウム六水和物とを約15分間混合させることにより調製した。酢酸ナトリウムをこの混合物に添加し、混合をさらに15分間にわたり続行した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに約30分間続行した。これらの成分を以下に示す量で使用した。このインクは、約6.61cPのBrookfield粘度、約9.01のpH、約36.47mN/Mの表面張力及び約24.6msの伝導度を有していた。例10黄色インクを、容器内において脱イオン水と塩化マグネシウム六水和物とを約15分間混合させることにより調製した。酢酸カリウムをこの混合物に添加し、混合をさらに15分間にわたり続行した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約5.28cPのBrookfield粘度、約9.2のpH、約42.35mN/Mの表面張力及び約30.5msの伝導度を有していた。例11黄色インクを、容器内で脱イオン水と酢酸ナトリウムとを約15分間にわたり混合させることによって調製した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約8.16cPのBrookfield粘度、約8.83のpH、約53.31mN/Mの表面張力及び約13.6msの伝導度を有していた。例12黄色インクを、容器内において脱イオン水と酢酸カリウムとを約15分間混合させることにより調製した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約6.16cPのBrookfield粘度、約9.01のpH、約52.46mN/Mの表面張力及び約18.3msの伝導度を有していた。例13黄色インクを、容器内において脱イオン水と塩化ナトリウムとを約15分間混合させることにより調製した。酢酸ナトリウムをこの混合物に添加し、混合をさらに15分間にわたり続行した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約7.98cPのBrookfield粘度、約8.83のpH、約52.38mN/Mの表面張力及び約33.5msの伝導度を有していた。例14黄色インクを、容器内で脱イオン水と酢酸ナトリウムとを約15分間にわたり混合させることによって調製した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。インクは、約6.06cPのBrookfield粘度を有していた。例15黄色インクを、容器内で脱イオン水と塩化リチウムとを約15分間混合させることにより調製した。酢酸カリウムをこの混合物に添加し、混合をさらに15分間にわたり続行した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約5.49cPのBrookfield粘度を有していた。例16黄色インクを、容器内において脱イオン水と塩化ナトリウムとを約15分間混合させることにより調製した。酢酸ナトリウムをこの混合物に添加し、混合をさらに15分間にわたり続行した。純粋な甘蔗糖粉末スクロースをこの混合物に添加し、混合をさらに約1~10分間にわたり続行した。グリセリン、ACTICIDEB-20及びトリエタノールアミンをこの混合物に添加し、そして混合をさらに約5分間続行した。最後に、Pyranine濃縮1020染料をこの混合物に添加し、混合をさらに30分間にわたり続行した。これらの成分を以下に示す量で使用した。このインクは、約5.73cPのBrookfield粘度及び37.8の表面張力を有していた。例17黄色インクを、容器内で脱イオン水と塩化リチウムとを約15分間混合させることにより調製した。純粋な甘蔗糖粉末スクロースをこの混合物に添加し、混合をさらに約1~10分間にわたり続行した。プロピレングリコール、SOLSPERSE44000、ACTICIDEB-20及びトリエタノールアミンをこの混合物に添加し、そして混合をさらに約5分間続行した。最後に、Pyranine濃縮1020染料をこの混合物に添加し、混合をさらに約30分間続行した。これらの成分を以下に示す量で使用した。例18緑色インクを、容器内において脱イオン水と塩化ナトリウムとを約15分間混合させることにより調製した。酢酸ナトリウムをこの混合物に添加し、混合をさらに15分間にわたり続行した。純粋な甘蔗糖粉末スクロースをこの混合物に添加し、混合をさらに約1~10分間にわたり続行した。プロピレングリコール、ACTICIDEB-20及びトリエタノールアミンをこの混合物に添加し、そして混合をさらに約5分間続行した。最後に、Pyranine濃縮1020染料及びPONTAMINEFASTTURQUOISE8GLLiquid染料をこの混合物に添加し、そして混合をさらに30分間にわたり続行した。これらの成分を以下に示す量で使用した。例19青色インクを、容器内で脱イオン水と塩化リチウムとを約15分間混合させることにより調製した。純粋な甘蔗糖粉末スクロースをこの混合物に添加し、混合をさらに約1~10分間にわたり続行した。プロピレングリコール及びACTICIDEB-20をこの混合物に添加し、そして混合をさらに約5分間続行した。最後に、HIDACIDFTMブルー9染料をこの混合物に添加し、混合をさらに30分間にわたり続行した。これらの成分を以下に示す量で使用した。例20スメア耐性試験図1A~1Cを参照すると、予め塗布されたインクマーキングを例7のインク配合物図中A29で示すを使用してハイライトしたことによるスメアの結果の比較は、市販の黄色ハイライターインクによるハイライトのスメア結果に匹敵した。特に、例7のインク配合物は、AveryHI-LITER登録商標マーカー、StabiloBoss登録商標高級マーカー及びStabiloBoss登録商標インクジェットジェネレーションマーカーで得られたインクに匹敵した。また、以下に示す配合の市販のハイライト用インク配合物HL5030との比較も行った。基準紙上におけるインクマーキングのスメア化の範囲を、まずインクマーキング上にスメアトレースを生じさせることにより測定した。図1Aを参照すると、インクマーキングが直線の形態であることができるのに対し、スメアトレースは波線又はジグザグ線の形態であることができる。スメアトレースは、このトレースの少なくとも一方の縁がインクマーキングに対して平行になるようにトリミングできる。インクマーキング及びスメアトレースは、例えば、AnjaW10BWriteTestMachineなどの筆記試験機を使用して形成できる。好ましくは、この筆記試験機は、少なくとも100cmの直線を描くことのできる能力、少なくとも100cmの波線/ジグザグ線を描くことのできる能力、インクマーキング線とスメアトレース線との5分の中断、及び点荷重を制御することのできる能力を有する。その後、スメア画像を、例えば、フラットベッドディジタルスキャナー、例えばEpsonPerfectionV700Photo及びEpsonPerfectionV750Photo又は同様のスキャナーを使用してデジタル化する。必要なら、最初に、このスキャナーバルブを、少なくとも2分間、好ましくは5分間にわたってブランク背景をスキャンすることによりウォームアップできる。その後、スメア画像をさらなる処理及び分析のためにコンピュータにスキャンする。図1Bを参照すると、インクスメアは、例えば、PhotoshopCS3及びスメア抽出ソフトウェアなどのコンピュータプログラムを使用して、デジタル化された画像から電子的に分離できる。スメア分析の前に、抽出されたスメアの追加処理を実行することができる。例えば、この抽出スメア画像を、例えば241の閾値を使用して黒及び白の画像に変換できる。変換画像の白色のピクセルは、その値が閾値範囲内にある画像のピクセルを表すのに対し、黒色のピクセルは、閾値範囲外にある画像のピクセルを表す。さらに、筆記具又は筆記装置がスメアを生じる場合に移動方向とは反対の方向を有するスメアの小さい部分を除去することができる。これは、例えば、抽出したスメア画像をスメアトレース下で整列させ、そしてハイライターの移動方向とは反対に移動する抽出スメア画像の部分を、例えば、PhotoshopCS3の消去ツールなどのコンピュータプログラムの消去ツールを使用して除去することによって行うことができる。図1Cを参照すると、続いてインクスメアを分析して、例えば、スメアの面積を決定することができる。分析は、例えば、スメアを分析し測定するように設計されたコンピュータプログラムを使用して行うことができる。例えば、画像分析ソフトウェアPAX-it商標米国イリノイ州MISを使用してスメアを分析することができる。次の表は、図1A~1Cに示すスメア面積の数値を与える。この表及び図1A~1Cに示されるように、例7のインク配合物は、市販のインク配合物と比較して優位に低いスメアを有していた。市販のインク配合物の平均スメア2.6mm2であった。例21:キャップオフ時間インク配合物のキャップオフ時間に及ぼすスメア防止剤の塩化リチウムの量の影響を塩化リチウムの量を変更し、そしてキャップオフ時間を測定することによって試験した。キャップオフ時間を、まず、試験されるインク配合物を含有する筆記具及び基材を、キャップオフ試験を実施する部屋で状態調整することによって測定した。例えば、キャップを有する筆記具及び基材を約4時間にわたってこの部屋に置くことができる。この筆記具は新しい未使用の筆記具でなければならない。次に、正弦波パターンの最初のマーキングを、試験されるインク配合物を含有する筆記具のそれぞれを該筆記具が適切に筆記するように使用して基材上に書き、その後それぞれの筆記具に再度をキャップをする。続いて、筆記具のキャップを全てとり、タイマーを開始させる。キャップオフについての試験は、任意の好適な時間間隔を使用して実施できる。各時間間隔で正弦波パターンのマーキングを筆記具のそれぞれを使用して基材上に書く。その後、これらのマーキングを最初のマーキングと比較し、そして分析して切れ目のない連続的な線が生じたかどうかを決定する。このような線が生じた場合には、筆記具を次の時間間隔で再度基材上に正弦波パターンをマーキングし、このマーキングと最初のマーキングとを比較し、そして該マーキングを分析して切れ目のない連続線が生じたかどうかを決定する。筆記具により生じた線が最初のマーキングと比較して非連続的又はとぎれた状態になったら、この試験を終了することができる。筆記具のキャップオフ時間は、筆記具が切れ目のない連続性を生じさせることのできた最後の試験時間間隔である。10種の黄色インク配合物を、上記キャップオフ試験法配合物21A~21Jを使用して試験した。以下の表に与えたデータから、塩化リチウム含有量を10重量超、例えば~約15重量に増加させることによって、キャップオフ時間の劇的な延長が達成できることを確認できる。グリセリンは、典型的には、キャップオフ時間を延長させることが予想される。しかしながら、このデータは、15重量を超える塩化リチウムを有する配合物で達成されたキャップオフ時間の延長は、該配合物中に含まれるグリセリンの量に起因するものではないことを実証している。上記事項は、本発明のインク配合物の多数の実施形態を詳細に説明するものであるが、この詳細な説明は、単なる例示であると解釈すべきであって、本発明の可能な実施形態を全て説明するものではない。したがって、添付した請求の範囲に見られるような限定のみを本発明とすべきである。"